(57)【要約】【課題】人体の皮膚面の洗浄、例えば入浴時の身体の洗浄において、布帛と石鹸を併用して用いることにより、クリーミーな泡により毛穴の底または近傍に埋もれた皮脂あるいは汚れなどを隅々まできれいに落とす効果と、皮膚そのものに適度な刺激を与え、使用後にさっぱりとしたマッサージ効果を１枚のタオルで得ることができ、ボディタオルなどに好適でさらに衛生的なタオルを提供する。【解決手段】多層構造を有する布帛であって、片面の表面粗さ（ＳＭＤ）が５μｍ以下であり、もう片面の表面粗さ（ＳＭＤ）が５μｍを越えることを特徴とするタオル。【選択図】図１
2007244459.tif 000002
【特許請求の範囲】
【請求項１】
多層構造を有する布帛であって、片面の表面粗さ（ＳＭＤ）が５μｍ以下であり、もう片面の表面粗さ（ＳＭＤ）が５μｍを越えることを特徴とするタオル。
【請求項２】
表面粗さ（ＳＭＤ）が５μｍを越える面がメッシュ構造であることを特徴とする請求項１に記載のタオル。
【請求項３】
単繊維繊度が０．００１デシテックス以上１．０デシテックス未満の極細合成繊維Ａが３０〜７０重量％と１．０デシテックス以上１０．０デシテックス以下の合成繊維Ｂが７０〜３０重量％からなり、主に表面には合成繊維Ａが配されていることを特徴とする請求項１または２に記載のタオル。
【請求項４】
厚さが１〜５ｍｍであることを特徴とする請求項１〜３のいずれかに記載のタオル。
【請求項５】
ポリエステル系繊維および／またはポリアミド系繊維からなることを特徴とする請求項１〜４のいずれかに記載のタオル。
【請求項６】
表面粗さ（ＳＭＤ）が５μｍを越える面に突起構造を有することを特徴とする請求項１〜５のいずれかに記載のタオル。
【請求項７】
タオルの少なくとも片端に取手を有することを特徴とする請求項１〜６のいずれかに記載のタオル。
【発明の詳細な説明】
【技術分野】
【０００１】
本発明は人体の皮膚面の洗浄、例えば入浴時の身体の洗浄において、布帛を石鹸またはボディソープなどと併用して使用する際、泡立ちが良く、身体全体に付着した皮脂、垢や汚れなどをきれいに落とす効果に優れると同時に皮膚表面に適度な刺激を与え、使用後にスッキリとしたマッサージ効果が得られるボディタオルなどに好適なタオルに関する。
【背景技術】
【０００２】
従来、入浴時などに用いる浴用タオルはこれまでの慣例から木綿製のパイルタオルが多く用いられてきた。該タオルはお湯または水に濡らした際、水分を多く含みすぎるため、泡立ち性が不良で、多量の石鹸が必要となる。また、水切れ性が悪いため、濡れたまま風呂内などに放置すると雑菌が繁殖し、不衛生であるという問題があった。
【０００３】
近年、合成繊維からなるパイルタオルも市場に出回っている。このタオルは水切れ性などの面において改善され、泡立ち性も改善されているものの大きい泡しか得られず、毛穴または角質の深部まで泡が届かないためか、洗い残しがあり、不満の残るものであった。
これらを改善するため、極細繊維を用いて、細かいクリーミーな泡を得ることを狙ったタオルが提案されている（例えば、特許文献１参照）。たしかに、このタオルは細かな泡を得ることができ肌面を傷つけにくく、肌に優しい衛生的なタオルであった。ただ肌にあたる感触があまりにも優しすぎるため、また肌そのものへの刺激が少なすぎて使用後のさっぱり感が乏しいものとなっている。細かい泡による洗浄効果と肌からのマッサージ効果を一枚のタオルで得たいと願う人にとって新たなタオルの提案を渇望していた。
【特許文献１】特開２００５−２４５７３９号公報
【発明の開示】
【発明が解決しようとする課題】
【０００４】
本発明の課題は、人体の皮膚面の洗浄、例えば入浴時の身体の洗浄において、布帛と石鹸を併用して用いることにより、クリーミーな泡により毛穴の底または近傍に埋もれた皮脂あるいは汚れなどを隅々まできれいに落とす効果と、皮膚そのものに適度な刺激を与え、使用後にさっぱりとしたマッサージ効果を１枚のタオルで得ることができ、ボディタオルなどに好適でさらに衛生的なタオルを提供することにある。
【課題を解決するための手段】
【０００５】
本発明は、上記課題を解決するため、以下の構成を採用する。すなわち
（１）多層構造を有する布帛であって、片面の表面粗さ（ＳＭＤ）が５μｍ以下であり、もう片面の表面粗さ（ＳＭＤ）が５μｍを越えることを特徴とするタオル。
（２）表面粗さ（ＳＭＤ）が５μｍを越える面がメッシュ構造であることを特徴とする前記（１）に記載のタオル。
（３）単繊維繊度が０．００１デシテックス以上１．０デシテックス未満の極細合成繊維Ａが３０〜７０重量％と１．０デシテックス以上１０．０デシテックス以下の合成繊維Ｂが７０〜３０重量％からなり、主に表面には合成繊維Ａが配されていることを特徴とする前記（１）または（２）に記載のタオル。
（４）厚さが１〜５ｍｍであることを特徴とする前記（１）〜（３）のいずれかに記載のタオル。
（５）ポリエステル系繊維および／またはポリアミド系繊維からなることを特徴とする前記（１）〜（４）のいずれかに記載のタオル。
（６）表面粗さ（ＳＭＤ）が５μｍを越える面に突起構造を有することを特徴とする前記（１）〜（５）のいずれかに記載のタオル。
（７）タオルの少なくとも片端に取手を有することを特徴とする前記（１）〜（６）のいずれかに記載のタオル。
【発明の効果】
【０００６】
本発明によれば、人体の皮膚面の洗浄、例えば入浴時の身体の洗浄において、布帛と石鹸を併用して用いることにより、クリーミーな泡により毛穴の底または近傍に埋もれた皮脂あるいは汚れなどを隅々まできれいに落とす効果と、皮膚そのものに適度な刺激を与え使用後にさっぱりとしたマッサージ効果を１枚のタオルで得ることができ、ボディタオルなどに好適でさらに衛生的であるという優れた効果を奏することができる。
【発明を実施するための最良の形態】
【０００７】
本発明のタオルは多層構造を有する布帛である。この布帛は多層構造であれば織物であっても、編物であってもさらには不織布であってもよい。多層構造とは２層以上の構造からなることをいい、好ましくは３層以上５層以下である。３層以上の場合、両表層を渡り糸および／または連結糸で結接し、中層に空間を持たせたいわゆる段ボール調布帛構造にすることが好ましい。
【０００８】
多層構造であることにより、お湯あるいは水の含みが優れた泡立ち性を得ることができる。
【０００９】
また、中層に持たせた空間を構成する繊維がいわゆるスポンジ構造となるものであり、タオルの厚さ方向の風合いをコントロールするものとなる。
【００１０】
この布帛は片面の表面粗さ（ＳＭＤ）が５μｍ以下であり、もう片面の表面粗さ（ＳＭＤ）が５μｍを越えるものである。
【００１１】
両面が表面粗さ（ＳＭＤ）が５μｍを越えると石鹸を用いても大きな泡しか得ることができず、また肌への刺激が強く痛いと感じてしまうからである。５μｍ以下の面は、０．５μｍ以上であることが好ましい。
【００１２】
また、両面が表面粗さ（ＳＭＤ）が５μｍ以下の場合、肌への刺激感が低すぎマッサージ効果が乏しく入浴後も不満の残るものとなる。５μｍを越える面は、５０μｍ以下であることが好ましい。
【００１３】
本発明のタオルに用いる布帛は単繊維繊度が０．００１デシテックス以上１．０デシテックス未満の極細合成繊維Ａが３０〜７０重量％と１．０デシテックス以上１０．０デシテックス以下の合成繊維Ｂが７０〜３０重量％からなることが好ましい。
【００１４】
極細合成繊維Ａが、１．０デシテックス以上の場合には、表面粗さ（ＳＭＤ）が５μｍ以下の面に用いた場合、単繊維が太く繊維間隔が大きくなり、大きな泡しか得られない場合がある。０．００１デシテックス未満の場合には、細すぎるため、単繊維が爪や指先のあれた皮膚などに引っかかりやすく、単糸切れなどが発生し、結果として耐久性の劣るものとなる場合がある。極細合成繊維Ａの単繊維繊度は、さらに好ましくは０．０１デシテックス以上０．８デシテックス以下である。
【００１５】
極細合成繊維Ａの割合は、タオルを構成する布帛全体の３０〜７０重量％であることが好ましい。３０重量％未満の場合は布帛全体が硬い風合いとなり、きめ細やかな泡が得られにくい場合がある。また７０重量％を越える場合は全体として柔らかくなり過ぎるため、実用上不満の残るものとなる場合がある。
【００１６】
極細合成繊維Ａは主に布帛の表面に配されていることが好ましく、この極細合成繊維Ａが細かくクリーミーな泡の発生と皮膚の角質を物理的にかつやさしくこすり取る効果につながっているものと思われる。
【００１７】
合成繊維Ｂが、１．０デシテックス未満の場合、全体として柔らかくなり過ぎるため、取り扱いにくいものとなる場合があり、１０デシテックスを越えると硬くなりすぎるため、タオルの概念からはずれたものになるため好ましくない場合がある。さらに好ましくは１．５デシテックス以上８デシテックス以下である。
【００１８】
合成繊維Ｂはタオル全体の７０〜３０重量％であることが好ましい。７０重量％を越える場合には全体として硬い風合いとなり好ましくない場合がある。また３０重量％未満の場合は、柔らかすぎるため、取り扱いにくいものとなる場合がある。
【００１９】
合成繊維Ｂはおおむね中層に位置し、石鹸液を含む層、いわゆるスポンジ構造となることがあり、タオル全体の風合いをコントロールする重要な役割を果たす場合がある。
【００２０】
本発明のタオルに用いる布帛の厚さは１〜５ｍｍであることが好ましい。厚さが１ｍｍ未満の場合、３層構造以上の場合の中層部で段ボール構造にすることが難しく、泡立ち性が不足する場合がある。厚さが５ｍｍを越える場合は厚すぎるため、濡れた際にぼてつき感がある場合がある。
【００２１】
本発明のタオルに用いる布帛を構成する合成繊維としては、極細化可能な合成繊維とその他の合成繊維を用いることができる。
【００２２】
極細化可能な合成繊維としては、例えば海島型合成繊維または剥離型合成繊維などが挙げられる。
【００２３】
海島型合成繊維の場合は島成分として、例えばポリエステル系ポリマ、ポリアミド系ポリマ、ポリアクリロニトリル系ポリマ、ポリウレタン系ポリマ、ポリビニルアルコール系ポリマ、ポリ塩化ビニル系ポリマ、ポリプロピレン系ポリマ、ポリエチレン系ポリマ、ポリ乳酸系ポリマなど極細繊維化可能なポリマであればいかなるポリマであってもよい。なかでもポリエチレンテレフタレート、ポリプロピレンテレフタレート、ポリブチレンテレフタレートおよびこれらの共重合体などからなるポリエステル系ポリマからなる繊維やナイロン４、ナイロン６、ナイロン６６、ナイロン１２およびこれらの共重合体などからなるポリアミド系ポリマからなる繊維が好ましい。さらに極細化した後の洗濯による寸法変化の小さいポリエステル系ポリマを用いた繊維がより好ましい。海成分としては、例えばポリエステル系共重合ポリマ、ポリ乳酸系ポリマ、ポリビニルアルコール系ポリマなどが挙げられるが、ポリエステル系共重合ポリマが好ましい。極細化は海成分を例えばアルカリ溶液中で溶解することによって、容易に得ることができる。
【００２４】
また、剥離系合成繊維の場合は、２成分以上のポリマを組み合わせて得ることができ、構成するポリマ成分としては、例えばポリエステル系ポリマ、ポリアミド系ポリマ、ポリアクリロニトリル系ポリマ、ポリウレタン系ポリマ、ポリビニルアルコール系ポリマ、ポリ塩化ビニル系ポリマ、ポリプロピレン系ポリマ、ポリエチレン系ポリマ、ポリ乳酸系ポリマなどを挙げることができる。なかでもポリエチレンテレフタレート、ポリプロピレンテレフタレート、ポリブチレンテレフタレートおよびこれらの共重合体などからなるポリエステル系ポリマからなる繊維やナイロン４、ナイロン６、ナイロン６６、ナイロン１２およびこれらの共重合体などからなるポリアミド系ポリマおよびこれらを組み合わせたものが好ましい。
【００２５】
剥離型の場合、例えばアルカリ溶液中で処理することにより剥離し、極細化することができる。
【００２６】
その他の合成繊維としては、布帛全体の風合いを調整する重要な役割を果たすものであり、風合いをコントロールできる繊維であればいかなる合成繊維であってもよく、例えば例えばポリエステル系ポリマ、ポリアミド系ポリマ、ポリアクリロニトリル系ポリマ、ポリウレタン系ポリマ、ポリビニルアルコール系ポリマ、ポリ塩化ビニル系ポリマ、ポリプロピレン系ポリマ、ポリエチレン系ポリマ、ポリ乳酸系ポリマからなる合成繊維などを挙げることができるが、なかでも極細繊維との相性がよい、ポリエチレンテレフタレート、ポリプロピレンテレフタレート、ポリブチレンテレフタレートおよびこれらの共重合体などからなるポリエステル系ポリマからなる繊維やナイロン４、ナイロン６、ナイロン６６、ナイロン１２およびこれらの共重合体などからなるポリアミド系ポリマからなる繊維が好ましい。
【００２７】
極細化可能な合成繊維とその他の合成繊維は、生糸のまま使用することができるが、予め各々別々にまたは一緒に仮撚り、押し込み、擦過などの加工糸を用いることもできるし、各々別々にまたは一緒にエアー交絡や実撚り加工を行い使用するなど目的に応じて選ぶことができる。
【００２８】
本発明のタオルに用いる布帛は織物であっても編物であってもよく、例えば織物であれば、二重、三重などの重ね織りであり、編み物であれば、ダブルラッセル、ダブルトリコット、ダブルジャージーなど経て編みなどが挙げられるが、柔軟な風合いを有するダブルトリコットが好ましい。
【００２９】
本発明のタオルに用いる布帛は、表面粗さ（ＳＭＤ）が５μｍを越える面がメッシュ構造であることが好ましい。
【００３０】
メッシュ構造とは、編み物の場合、編み目の形態を表したもので、その最小単位の構造は三角構造、四角構造、六角構造さらにはそれらが組み合わされたものなど特に限定するものではない。メッシュの大きさ、すなわち変形を与えない無張力の状態での最小単位のタオルの長手方向と幅方向の大きさは、小さすぎると皮膚表面に十分な刺激を与えることができず、また大きすぎるとクリーミーな泡を生じにくいという問題を生ずる。好ましくはその最小単位のタオルに対して長手方向および幅方向の大きさは０．０１〜１０ｍｍ、さらに好ましくは０．１〜５ｍｍである。
【００３１】
メッシュ構造であることにより、安定した表面粗さを得ることができ洗浄中に適度な水分を含みやすく、効果的に皮膚へのマッサージ効果を与えることができる。
【００３２】
さらに、本発明のタオルは、表面粗さ（ＳＭＤ）が５μｍを越える面に突起構造を有することが好ましい。そのような構造にすることにより、さらに皮膚への刺激を与えることが可能となり、より効果的に皮膚へのマッサージ効果を与えることができる。
【００３３】
突起構造を与える方法としては、突起物を付着させる方法、布帛をヒダ状に縫い合わせる方法などいずれの方法も適用できる。
【００３４】
突起物を付着させる方法の場合、目的である適度な刺激を与えるものであればいかなる形状、材質、数量でもよく、その材質もプラスチック、木、布帛などいづれでもよい。形状についてたとえば円錐状、円柱状、多角錘状、多角柱状のものなどが該当し、また皮膚にあたる先端もとがったもの、丸みのあるものなどである。ただし、皮膚に傷を付ける形状は好ましくない。
【００３５】
また、本発明のタオルに用いる布帛に突起構造を付与する方法として布帛の一部をヒダ状に縫い合わせることも好ましい。表面粗さ（ＳＭＤ）が５μｍを越える布帛のため、そのマッサージ効果はより顕著となる。
【００３６】
ヒダの大きさは特に限定するものではないが、その高さは０．２〜２．０ｃｍであることが好ましい。０．２ｃｍ未満の場合、ヒダをつけた十分な効果が得られないことがあり、２．０ｃｍを越えると単なる異物と感じられ、不快な触感となる。
【００３７】
本発明のタオルの布帛に形成するヒダの数は複数本以上あることが好ましく、より好ましくは２本以上である。背中などをこする場合、２本未満だと有効な刺激効果を得ることができない場合がある。
【００３８】
このヒダを形成する方法は特に限定するものではないが、たとえばタオルの長さ方向に生地をつまみ上げ糸で縫製することが有効である。
【００３９】
本発明のタオルは、タオルの少なくとも片端にひも状物などからなる取手を有することが好ましい。該取手はタオルの少なくとも片端に有すればよいが、好ましくは両端に有するものである。
【００４０】
またこの取手はどのような形状であってもよいが手がかけやすい形状にするためループ状にしたり、木片やプラスチックで握りやすい形状のものを取り付けてもよい。
【００４１】
この取手は、背中やふともも、足の裏など洗う際、また皮膚への刺激を与える際に持ちやすくする効果がある。
【００４２】
この取手をひも状物とした場合、ひも状物の材質は、天然繊維、再生繊維、合成繊維などいかなる繊維であっても良いが、衛生面、水切れ性、耐久性などの面から合成繊維が好ましく、ポリエステル系ポリマ、ポリアミド系ポリマ、ポリアクリロニトリル系ポリマ、ポリウレタン系ポリマ、ポリビニルアルコール系ポリマ、ポリ塩化ビニル系ポリマ、ポリプロピレン系ポリマ、ポリエチレン系ポリマ、ポリ乳酸系ポリマなどがある。
この中で、発色性、コスト面などから、ポリアクリル系ポリマからなる繊維で製造されたひも状物がよい。
【００４３】
図１は、本発明のタオルの一例を示す外観図であり、表面粗さ（ＳＭＤ）が５μｍを越えるメッシュ構造１の面にヒダ状に縫い合わせた突起構造２を有し、さらに、両端に取手３が取り付けられている。
【００４４】
次に、本発明のタオルの製造方法の一例について以下に示す。
【００４５】
ポリエステル系成分を用いた海島型分割型複合繊維と通常のポリエステル系繊維を用いて、表裏に海島型分割型複合繊維リッチとし、中層に普通のポリエステル系繊維で構成された３層構造の布帛を作成する。この際、布帛の片面は表面粗さ（ＳＭＤ）が５μｍ以下のプレーンな構造とし、もう片面は表面粗さ（ＳＭＤ）が５μｍを越えるメッシュ状の構造とし、熱水中やアルカリ溶液中で処理することにより、海島型分割型複合繊維は分割し０．００１デシテックス以上１．０デシテックス未満の極細繊維と１．０デシテックス以上１．０デシテックス未満の太さの合成繊維となる。
【００４６】
この発明のタオル布帛を用いたタオルは、運動時に発生した皮脂汚れや蓄積された皮脂汚れ、例えば主として顔面以外の毛穴の底または近傍に滲み出た皮脂あるいは汚れを石鹸などと同時に用いることにより短時間で十分取り除くことができる一方、古い角質を効率よく取り除いたり、皮膚に適度な刺激をあたえることによるいわゆるマッサージ効果が得られる衛生的なボディタオルとして好適に使用される。
さらに突起構造を付けることにより、このマッサージ効果はより顕著となり、一日の疲れをとる入浴時間をより楽しく過ごすことができる。
【実施例】
【００４７】
以下、実施例に基づいて本発明をさらに具体的に説明する。
【００４８】
（１）表面粗さ（ＳＲＤ）の測定方法
ＫＥＳ試験機を用いて生地表面の上を直径０．５ｍｍのピアノ線を１０ｇの押圧で異動させたときの変位量を測定した。タテとヨコ方向にそれぞれ測定した値の平均値を表面粗さ（ＳＲＤ）とした。
【００４９】
（２）皮膚への触感
１０人のパネラーに実際に使用してもらい、その感触を官能的に
なめらか
硬め
刺激的
の３段階で評価した。１０人の内、最も評価した感触をその評価とした。
【００５０】
（３）泡立ち性評価方法
Ａ．石鹸液の調液
日本リーバ株式会社製の“ダウボディウォッシュ”をお湯で溶かし、２５重量％溶液を作成しこれを石鹸液とした。
【００５１】
Ｂ．石鹸液の含浸
試料を上記石鹸液に３分間浸した後、片手で３回絞り広げを繰り返した。
【００５２】
Ｃ．泡立ち性の評価
２００ｃｃのビーカーに補修した石鹸液の重量（ｇ）と泡の高さ（ｃｍ）を計測した。
さらに目視で泡の大きさを判定し、以下の判断基準で評価した。
【００５３】
○：総じて微細でクリーミーな泡が多い。
【００５４】
△：総じて大きな泡と小さな泡が半々である。
【００５５】
×：泡の大きさが大きい。
【００５６】
（４）水切れ性
家庭用洗面器にお湯（４０℃）を溜め、その中に日本リーバ株式会社製の“ダウボディウォッシュ”を３ｃｃとお湯（４０℃）付け泡立てたタオル（サイズ：幅２０ｃｍ、長さ１００ｃｍ）を投入し、約１０秒程度すすいだ後お湯を入れ替えた。
【００５７】
○：１，２回のすすぎ洗いで液がきれいになる。
【００５８】
△：３〜４回のすすぎ洗いが必要である。
【００５９】
× ：５回以上のすすぎ洗いが必要である。
【００６０】
（５）皮膚面洗浄性
洗浄前後の毛穴の底または／近傍をハイロック（株）製のデジタルハイスコープＫＨ−２４００ＤＰの３００倍で観察した。
【００６１】
○：皮脂または／汚れがほとんど付いていない。
【００６２】
△：少し付着している。
【００６３】
×：かなり付着している。
【００６４】
（６）厚さ
ＪＩＳ  Ｌ  １０９６  ８．５．１（織物の厚さ）による。ただし、一定圧力は０．７ｋＰａとした。
【００６５】
（実施例１）
海島型複合繊維として、トータル繊度が６６デシテックス、９フィラメント（７０島／フィラメント）の海島型ポリエステル複合繊維で島成分がポリエチレンテレフタレートで海成分がポリエステルの酸成分としてテレフタル酸と５−ナトリウムイソフタル酸の共重合体からなる繊維（海島重量比率は２０／８０）を表面に２３重量％、裏面に１２重量％、他の合成繊維として５６デシテックス、１２フィラメント（単繊維繊度が４．７デシテックス）と３３デシテックス、１２フィラメント（単繊維繊度が２．８デシテックス）のポリエチレンテレフタレート繊維を合わせて６５重量％になるように設計し、通常のダブルラッセルたて編み機で、表面がなめらかな構造、裏面が６角形のメッシュ構造になるように編成した。得られた生機を１３０℃×３０分間マレイン酸処理することにより海成分を脆化させた後、８０℃×４５分間水酸化ナトリウム処理することにより、その海成分を完全に除去した。得られた極細繊維の単繊維繊度は０．０７デシテックスであった。メッシュ面は長さ３．５ｍｍ、幅１．５ｍｍの６角形のメッシュ構造となった。厚さは３ｍｍであった。
この編物を長さ１００ｃｍ、幅２０ｃｍに裁断し周囲を縫製し本発明のタオルを作成した。
【００６６】
（実施例２）
実施例１で作成した編物を用い、長さ９０ｃｍ、幅１５ｃｍに裁断し、周囲を縫製した。
次に長さ方向に直角に１ｃｍ摘みメッシュ面が出っ張るように縫製した。これを７箇所作成した。さらに両端に取手としてアクリル製の組みひもをループ状に各々１本取り付けた。
【００６７】
（比較例１）
実施例１で用いた海島型複合繊維を表面に２１．５重量％、裏面に１７．８重量％、ポリエチレンテレフタレート繊維を６０．７重量％で表面および裏面がなめらかな構造になるように設計し、通常のダブルラッセルたて編み機で編成した。得られた生機を実施例１と同様の条件でマレイン酸処理、水酸化ナトリウム処理を行い、タオル用の生地を作成した。厚さは２．５ｍｍであった。
泡立ち性、肌への触感、水切れ性などはよかったが、表面がともにスムーズなため肌への刺激が少なく使用後のさっぱり感が乏しいものとなった。
【００６８】
（比較例２）
１１０デシテックス、２４フィラメントのポリエチレンテレフタレート繊維１００％で平織り組織の織物を製織し、長さ１００ｃｍ、幅２０ｃｍに裁断し、周囲を縫製したタオルを作成した。厚さは０．１５ｍｍであった。
泡は全く発生せず肌面を擦った際、痛い感触があった。また肌面は洗い残しがあり、ボディタオルとして使用できないものであった。
【００６９】
（比較例３）
市販の木綿製のタオルを用いた。厚さは２ｍｍであった。
泡立ちは悪く、肌面の洗い残しがあり、使用後のすすぎ洗いは５回以上必要であった。
ボディタオルとしては不満の残るものとなった。
【００７０】
（比較例４）
市販のナイロンタオルを用いた。厚さは１．５ｍｍであった。
使用しているナイロン繊維の繊度は５６デシテックスで２４フィラメントであり、タオル表面は凹凸構造であった。
泡は立つものの泡のサイズは大きく、また皮膚への刺激が強く痛いという感触が残った。
【００７１】
実施例１〜実施例２、および比較例１〜比較例４の評価結果を表１に示す。
【００７２】
【表１】
2007244459.tif 000003
【図面の簡単な説明】
【００７３】
【図１】本発明のタオルの一例を示す外観図である。
【符号の説明】
【００７４】
１：メッシュ構造
２：突起構造
３：取手
【図１】
2007244459.tif 000004